"溶媒と、銀ナノ粒子と、安定化剤とを含む組成物。溶媒が水性または非水性である、請求項1に記載の組成物。水性溶媒が水である、請求項2に記載の組成物。溶媒が、塩化メチレン、クロロホルム、他の脂肪族および芳香族塩素化溶媒、シクロヘキサン、ジエチルエーテル、酢酸エチル、およびそれらの混合物である、請求項2に記載の組成物。安定化剤が、ポリマー、界面活性剤、またはその両方である、請求項1に記載の組成物。ポリマーが、合成または天然由来のホモポリマーまたはコポリマー、アクリルアミドおよびその誘導体、メタクリルアミドおよびその誘導体のポリマー、ポリアミド、ポリウレタン、特定の主鎖を有さないが、ウレタン部もしくは三級アミン基を側鎖に有するポリマー、本質的には主に極性の他のポリマー、またはメタアクリルアミド、置換アクリルアミド、置換メタアクリルアミド、アクリル酸、メタクリル酸、メタクリル酸ヒドロキシエチル、アクリロニトリル、2-アクリルアミド-2-メチルプロパンスルホン酸およびそのナトリウム、カリウム、アンモニウム塩、2-ビニルピロリドン、2-ビニルオキサゾリン、酢酸ビニル、もしくは無水マレイン酸から誘導された部分を有するコポリマーである、請求項5に記載の組成物。界面活性剤は、陰イオン性、非イオン性または両性界面活性剤である、請求項5に記載の組成物。a安定化剤溶液の水溶液、陰イオン供与溶液および可溶性銀塩溶液を任意の順序で添加する工程と、b三級ジアミン溶液を添加する工程とを含む銀ナノ粒子の製造方法。c最終的な溶液を加熱して反応を増進する工程をさらに含む、請求項8に記載の方法。安定化剤溶液が、界面活性剤、ポリマーまたはその両方を含む、請求項8に記載の方法。ポリマーが、合成または天然由来のホモポリマーまたはコポリマー、アクリルアミドおよびその誘導体、メタクリルアミドおよびその誘導体のポリマー、ポリアミド、ポリウレタン、特定の主鎖を有さないが、ウレタン部もしくは三級アミン基を側鎖に有するポリマー、本質的には主に極性の他のポリマー、または、メタアクリルアミド、置換アクリルアミド、置換メタアクリルアミド、アクリル酸、メタクリル酸、メタクリル酸ヒドロキシエチル、アクリロニトリル、2-アクリルアミド-2-メチルプロパンスルホン酸およびそのナトリウム、カリウム、アンモニウム塩、2-ビニルピロリドン、2-ビニルオキサゾリン、酢酸ビニル、もしくは無水マレイン酸から誘導された部分を有するコポリマーである、請求項10に記載の方法。物品の表面にインシチュinsituでナノ粒子を形成する工程をさらに含む、請求項8に記載の方法。物品が織繊維品または不織繊維品である、請求項12に記載の方法。物品が、医療デバイス、ポリマー、繊維、金属、ガラス、セラミック、織物、またはそれらの組合せである、請求項12に記載の方法。ナノ粒子を非水溶液に抽出する工程をさらに含む、請求項8に記載の方法。a有効量のナノ粒子が表面に結合するために十分な時間にわたって、銀ナノ粒子を含む溶液に表面を接触させる工程と、b溶液を表面から洗い落とす工程とを含む、表面を銀ナノ粒子で処理する方法。接触および洗浄工程を複数回繰り返して、表面に付着するナノ粒子の数を増加させる、請求項16に記載の方法。接触される表面は、医療デバイス、ポリマー、繊維、金属、ガラス、セラミック、織物、またはそれらの組合せである、請求項16に記載の方法。cナノ粒子が付着した表面を、十分な時間にわたって過酸化水素水溶液に接触させる工程と、d過酸化水素溶液を表面から洗い落とす工程とをさらに含む、請求項16に記載の方法。接触される表面は、医療デバイス、ポリマー、繊維、金属、ガラス、セラミック、織物、またはそれらの組合せである、請求項19に記載の方法。したがって、大量生産に拡張可能であり、比較的危険性のない化学物質を利用する方法によって製造できる銀ナノ粒子を含む抗菌組成物が必要とされている。また、抗菌ナノ粒子の実用性は、それらが、組成物に組み込むことができる、あるいはデバイスの形状および輪郭に関係なく表面に直接塗布できる形態であれば高められる。当該形態は、容易に分配され、またはデバイスのための浸漬浴として使用される流体になる。さらに、当該抗菌組成物は、医療デバイスの表面などの表面に到達するのが困難になることを含めて、処理された表面に抗菌作用を与え、銀を浪費しない。本発明は、流体環境で形成された安定な銀ナノ粒子を含む抗菌組成物を含み、これらの組成物の製造および使用方法を含む。本発明の銀ナノ粒子の組成物は、一般には0.1から100nmの範囲にあり、約50nmがナノ粒子の分布の最大の部分を占める。実施例抗菌性デバイスの実施例A1~A37実施例A1:木綿ガーゼジメチルホルムアルデヒド5mlを撹拌下にてビーカー中で約60°Cに加熱した。撹拌棒を取り除いた後に、2×2の木綿ガーゼCurityブランドTheKendallCompanyマサチューセッツ州Manisfield所在をDMFに配置して、すべての溶媒を吸収させた。硝酸銀溶液0.3ml、0.1Mをピペットでガーゼ上に滴下した。1分間以内に、ガーゼが黄色に変わった。5分後に、ビーカーをホットプレートから取り出し、室温に冷却した。薄黄色のガーゼを脱イオン水で十分に洗浄し、脱液し、40°Cのオーブンで乾燥させた。生物膜阻害試験尿または静脈カテーテルなどの留置医療デバイスでは、抗菌表面特性を有することは、感染を最小限にするために非常に有益である。しかし、さらに重要なことは、生物膜形成を防止する当該デバイスの能力である。細菌が生物膜を形成すると、それをシールドとして使用し、細菌の除去が困難になる。抗菌剤または他の薬剤は効果がない。本発明の抗菌デバイスの1つの重要な特徴は、生物膜を阻害するそれらの能力である。抗菌ナイロン管の生物膜阻害特性を調べるために、以下の原理に基づく方法を採用した。攻撃生体が接種された試験培地に試験品を浸漬することによって生物膜を評価することが可能である。適切に培養した後に、デバイスの表面に結合された炭水化物特異染料の量を測定することによって、生物膜形成を評価する。生物膜形成規模と表面上の残余炭水化物との間に量的関係がある。これは、好適な溶媒で染料を最初に抽出し、次いで分光光度計でODを測定することによって定量することが可能である。図17は、管重量に対して約600ppmのナノ粒子の形態の銀装填量のナイロン管試料に対する生物膜試験の結果の概要を示す図である。銀処理試料は、大腸菌、メチシリン耐性黄色ブドウ球菌、緑膿菌およびカンジダアルビカンスに対する生物膜の形成を強固に阻害する。それに対して、未処理のデバイス試料は阻害を示さないOD値が高い。それらの結果は、生物膜形成に対する本発明のデバイスの抵抗性を明確に示している。実施例A2:木綿ガーゼ硝酸銀溶液の濃度を1.0Mとしたこと以外は、実施例A1とまったく同様にしてガーゼを処理した。実施例A3:コンタクトレンズコンタクトレンズSEE3、CibaVisionCorporationジョージア州Duluth所在を洗浄して防腐剤溶液を落とし、実施例A1のように高温DMF溶液に浸漬した。静かに撹拌しながら、硝酸銀0.3ml、1.0Mを高温DMFに滴下した。5~7分後に、ビーカー内容物を冷却し、レンズを取り出し、脱イオン水で十分に洗浄し、ティッシュペーパで脱液し、40°Cのオーブンで乾燥させた。レンズは薄い黄色を呈した。実施例A4:カテーテルセグメントDMF溶液10mlを撹拌下にてビーカー中で約100°Cまで加熱した。硝酸銀溶液0.25ml、0.02Mを高温溶媒に添加して、プラスモン共鳴帯により黄色で示される銀ナノ粒子を生成した。予め洗浄した約1の長さのシリコーンカテーテル14Fr、DeganiaSiliconeLtdイスラエルセグメントを黄色溶液に15分間浸漬した。カテーテルセグメントを取り出し、脱イオン水で洗浄し、乾燥させた。カテーテルセグメントのわずかな脱色が見られた。実施例A5:ヒドロゲルシート-方法1カップ中の脱イオン水13.3mlにアクリルアミド1.482g、ビスアクリルアミド0.018gおよびグリセロール1.5gを撹拌下で添加した。それとは別に、高温約60°Cの脱イオン水10mlにイソプロパノールおよびグアーガム0.165gを溶解させ、溶液を室温まで冷却させた。グアーガムとアクリルアミドモノマー溶液を混合した。混合物に硝酸銀1ml、0.1Mおよびサッカリン酸ナトリウム1ml、0.125Mを添加した。スパチュラを利用して、粘性塊体を混合した。サッカリン酸銀が沈殿すると、粘性塊体が乳白色になった。銀塩含有塊体に過硫酸アンモニウム水1mlに0.05g溶解させたものを添加した後に、TEMED水1mlに0.063ml溶解させたものを添加した。TEMED添加後に、塊体は、すぐに重合することなく徐々に褐色に変化し始めた。8日後、粘性塊体は、褐色のヒドロゲルシートになった。実施例A6:コンタクトレンズコンタクトレンズSEE3ブランドCibaVisionCorporationジョージア州Duluth所在を脱イオン水で洗浄して、防腐剤溶液を洗い落とし、次いで硝酸銀溶液0.15ml、0.1Mに10分間浸した。余剰の溶液を除去し、サッカリン酸ナトリウム0.15ml、0.125Mを添加して、レンズを再度浸漬した。レンズは、サッカリン酸銀のインシチュでの形成により不透明になった。余剰の液体およびあらゆる遊離固体をピペットで吸い取り、レンズを再び脱イオン水で洗浄した。水0.2mlと混合したTEMED0.1mlを添加して、レンズを浸し、還元を開始した。5分後に、液体が薄い黄色になった。その時点で、すべての液体を廃棄し、レンズを水で数回洗浄し、周囲条件で一晩乾燥させた。実施例A7:ナイロン繊維ナイロンポリアミド製の数本の繊維直径約1mmを、実施例B6作製した銀ナノ粒子組成物総液体量10mlに室温にて72時間にわたって浸漬した。浸漬した繊維を70の水性IPAおよび水で十分に洗浄した。繊維を、また、IPAに浸したティッシュで静かに拭き、45°Cで15分間乾燥させた。繊維の浸した部分は、淡黄色乃至褐色になった。実施例A8:シリコーンカテーテルセグメント4長の14FrシリコーンカテーテルセグメントDeganiaLtdイスラエルをIPAで洗浄し、乾燥させた。そのセグメントを5mlのサッカリン0.5gmTHF溶液に1時間浸浸した。シャフトを取り出し、アセトンで一回迅速に洗浄し、硝酸銀溶液硝酸銀0.5g、90アセトン/水5mlに0.5時間浸漬した。シャフトセグメントを取り出し、水で十分に洗浄し、最後に30TEMEDのIPA溶液に浸漬した。溶液を加温して、還元を誘発させ、一晩放置した。セグメントは黄色に変化し、還元反応が進行していたことを示していた。シャフトを水で洗浄し、125°Cのオーブンで乾燥させて、TEMEDの痕跡をすべて除去した。実施例A9:親水性ポリマー被膜を有するカテーテル親水性ポリマー被膜2.7GRAFT-COAT、STSBiopolymersニューヨーク州Henrietta所在を有する約3の長さの小さいカテーテルセグメントを、実施例B4のようにして調製した銀ナノ粒子溶液に2時間浸漬した。そのセグメントを取り出し、水で洗浄し、45°Cで乾燥させた。最初はほとんど色が見られなかったが、数日後に被膜が均一に茶褐色になった。実施例A10:コンタクトレンズ単一のレンズSEE3CibaVisionCorporationを、実施例B7で調製した7mlの原液に室温にて12から16時間浸した。レンズを水で洗浄し、室温で乾燥させた。レンズを均一の光沢のある透明の銀被膜で被覆した。実施例A11:木綿ガーゼサイズが約3×3の木綿ガーゼCurityブランド、TheKendallCompanyマサチューセッツ州Manisfield所在を硝酸銀0.1Mおよびサッカリン酸ナトリウム0.125Mに順次浸し、浸した後にそれぞれ脱液し、110°Cで10分間乾燥させた。銀塩を含む乾燥ガーゼを30TEMEDのIPA溶液に72時間再度浸し、水で十分に洗浄し、水に24時間浸して、溶媒痕跡を除去し、乾燥させた。TEMEDに約3時間浸した後に、ガーゼは黄色になった。色は、洗浄および水浸工程中に溶脱することはなかった。実施例A12:木綿ガーゼ実施例15の木綿ガーゼと同一の木綿ガーゼを、実施例B3の方法で調製したPAA-銀ナノ粒子溶液5mlに72時間浸した。ガーゼを水で洗浄し、24時間水に浸し、乾燥させた。ガーゼは、橙黄色の色相を呈し、洗浄および水浸工程中に色を溶脱させることはなかった。実施例A13:コンタクトレンズ銀粒子が埋め込まれた透明コンタクトレンズを以下のようにして調製した。Tween20を水1mlに溶解させ、サッカリン酸ナトリウム1ml、0.125M、硝酸銀1ml、0.1MおよびTEMED0.1mlを添加して銀ナノ粒子含有組成物を調製した。1週間熟成させた後の溶液0.5mlを水で2mlまで希釈し、前洗浄したコンタクトレンズをその溶液に一晩浸漬した。レンズを水で洗浄し、静かに脱液し、75°Cのオーブンで0.5時間乾燥させた。実施例A14:シリコーンカテーテル16Frシリコーンカテーテルセグメント長さ約6をイソプロピルアルコールIPAで洗浄し、乾燥させた。それをTHFに1時間浸して、その壁を膨張させ、次いで以下のようにして調製した1週間後の銀ナノ粒子溶液に一晩浸漬した。Tween200.025gをサッカリン酸ナトリウム溶液5ml、0.125Mに溶解し、硝酸銀5ml、0.1Mおよび0.5mlのTEMEDをそれに添加した。得られた液体を電子レンジで短時間10秒間加熱して、黄褐色とした。一晩浸した後に、カテーテルを水、IPAおよび再度水で洗浄し、オーブンで乾燥させた。実施例A15:ナイロンカテーテル-方法1直径約1mmで長さ15のナイロンカテーテル片IFLOWCorporationカリフォルニア州LakeForest所在をIPAで洗浄し、拭いて乾燥させた。カテーテルを、実施例B7の手順に従って調製した銀ナノ粒子原液90mlに一晩浸し、水およびIPAで洗浄し、拭いて乾燥させ、45°Cのオーブンでさらに乾燥させた。処理後、カテーテルは黄色の色相を呈した。実施例A16:ナイロンカテーテル-方法2長さ約4で、それ以外は実施例A15と同様のナイロンカテーテルを□-アミノプロピルトリエトキシシランシラン0.1ml/THF5mlに短時間1分間浸し、取り出し、空気中で数分間乾燥させた。シラン塗布試料を新たに調製したナノ粒子原液実施例B7に一晩浸した。カテーテルセグメントを水およびIPAで洗浄し、拭いて乾燥させた。その試料は、実施例A15の試料より均一で濃い黄色を呈した。実施例A17:シリコーンカテーテル-Bard長さ約3のカテーテルセグメントLubrisilブランド、BARDInc.ジョージア州Covington所在をIPAで拭き、実施例A14の方法で調製された銀ナノ粒子原液に一晩浸した。そのセグメントを水およびIPAで洗浄し、45°Cのオーブンで乾燥させた。それは、薄い黄褐色を呈した。実施例A18:シリコーン胸部移植膜シリコーン製の3つ約1×1の胸部移植膜厚さ約0.5から1mmに、それを実施例A14の工程に従って最初に膨張させ、実施例B7の方法で作製した銀ナノ粒子溶液に一晩浸すことによって銀ナノ粒子を含浸させた。それらの移植膜を水およびIPAで洗浄し75°Cのオーブンで数時間乾燥させた。処理後の各移植膜は、薄い黄色の色相を呈した。実施例A19:ナイロン繊維糸の細胞毒性0.2mgのTween20を4mlの水に混入し、4mlのサッカリン酸ナトリウム0.125Mを、次いで4mlの硝酸銀0.1Mを、次いで0.4mlのTEMEDを添加し、電子レンジ出力1500Wで10秒間加熱し、次いで室温まで冷却することによって、銀ナノ粒子溶液を最初に調製した。4本のナイロン繊維糸直径約1mm、長さ9を溶液に一晩浸漬した。それらの糸を水で数回洗浄し、空気中で乾燥させた。銀ナノ粒子含浸後に、繊維表面は黄褐色を呈した。寒天被膜を使用したところ、L929線維芽細胞に対する細胞毒性は認められなかった。繊維の銀含有量は、約800ppmであった。実施例A20:実施例A14のシリコーンカテーテルの細胞毒性寒天被膜を使用したところ、銀処理カテーテルによるL929線維芽細胞に対する細胞毒性は認められなかった。カテーテルの銀含有量は、800ppmより大きいと見積もられた。実施例A21:銀ナノ粒子を有する基体に対する滅菌法の影響Portland地域の地方施設において、実施例A14のシリコーンカテーテルおよび実施例A19のナイロン繊維糸にエチレンオキシドETO滅菌を施した。試料は、医療管およびキットなどの大容量製品に典型的なETO用量を受けた。滅菌後に、小さい目視検出可能な変化が生じていた。いずれの試料も本来の色相よりわずかに濃くなっていた。実施例A22:銀ナノ粒子を含む銀ガーゼの黄色を漂白する試み数枚3×3のCurityKendall木綿ガーゼを、以下の方法に従って調製した、銀ナノ粒子を含む溶液の2mlずつに浸漬した。Tween20濃度:50gm/Lとサッカリン酸ナトリウム0.125Mと硝酸銀0.1Mの原液を10mlずつボルテックスミキサで混合し、TEMED1mLを添加した。得られた溶液を電子レンジで30秒間加熱して、黄褐色溶液を生成させ、それを室温まで冷却した。ガーゼを脱液し、45°Cのオーブンで一晩乾燥させた。ガーゼを乾燥させると、色が淡褐色に変化した。ガーゼを10過酸化水素溶液25mLに浸した。最初の数分間では色の変化は認められなかったが、1時間を過ぎると、褐色がはるかに薄くなった。24時間浸した後、ガーゼが白色になった。それらを脱液し、45°Cのオーブンで1時間乾燥させ、実験橙下に放置して、36時間連続的に露光させた。数箇所にわずかな脱色があった以外は、ガーゼに変化はなく、銀抗菌ガーゼ材料を調製するもう1つの方法が確保された。実施例A23:非水性銀ナノ粒子組成物による処理によるシリコーンカテーテルの含浸実施例B13の水性組成物と同様の水性組成物を作製し、密栓バイアル瓶で1週間静置した。組成物を25mLの脱イオン水で希釈し、約15mLのクロロホルムで抽出した。銀ナノ粒子の一部をクロロホルム層に抽出した。シリコーン製の清浄なカテーテルステム14FrDeganiaSiliconeLtdイスラエルをクロロホルム層に0.5時間浸漬した。カテーテルの浸漬部は、溶液を吸収したことにより膨張した。次いで、カテーテルを取り出し、洗浄せずに、45°Cのオーブンで15~20分間乾燥させた。処理後に、カテーテルは、薄い黄色を呈し、24時間後に橙赤色になった。その色の変化は、カテーテル壁に銀ナノ粒子が存在していることを示していた。24時間の細胞攻撃試験において、抗菌性を有することがわかった。実施例A24:銀処理PTFETween20濃度:16.7gm/Lとサッカリン酸ナトリウム0.125Mと硝酸銀0.1Mの原液を10mlずつボルテックスミキサで混合し、TEMED1mLを添加した。得られた溶液を電子レンジで60秒間加熱して、黄褐色溶液を生成させた。長さ4のPTFE糸シールテープを試験管に巻きつけ、この試験管を大きい試験管の内側に配置し、銀ナノ粒子溶液を両試験管に注ぎ入れて、テープを24時間浸し、55°Cに保った。テープを水で数回十分に洗浄し、55°Cで0.5時間乾燥させた。銀ナノ粒子のナノ粒子含浸後に、テープは薄い黄色を示した。24時間の細菌攻撃試験において、抗菌性を有することがわかった。実施例A25:銀処理PPTween20濃度:16.7gm/Lとサッカリン酸ナトリウム0.125Mと硝酸銀0.1Mの原液を10mlずつボルテックスミキサで混合し、TEMED1mLを添加した。得られた溶液を電子レンジで60秒間加熱して、黄褐色溶液を生成させた。以下のようにPP片を表面処理して、水濡れ性を向上させた。4つのポリプロピレン片3×1/4を80mLの9M硫酸に撹拌下で40時間浸した。その後、それらの片を水で数回洗浄し、紙に押しつけて乾燥させ、次いで空気乾燥させた。次に、シラン0.2mL、0.1mLの水および0.1mLの三フッ化ホウ素エーテラートを10mLのTHFに添加することによって作製されたg-アミノプロピルトリエトキシシランのTHF溶液にそれらの片を入れた。5分間浸した後に、それらの片を取り出し、短時間空気乾燥させ、次いで55°Cで0.5時間乾燥させた。次いで、シラン処理片を上記のように作製した銀ナノ粒子溶液に4時間浸漬し、洗浄し、紙で脱液し、空気乾燥させた。各片は、銀ナノ粒子の含浸を示す薄い黄色を呈した。実施例A26:ナイロン繊維へのAgの付着に対する1未満のSac/Ag比の影響Tween20溶液3mL、16.7g/L、サッカリン酸ナトリウム3mL、0.025Mおよび硝酸銀3mL、0.1Mを掻き混ぜた。TEMED0.1mLを添加し、再び掻き混ぜた。TEMEDを添加すると、混合物が薄い黄色になった。溶液をマイクロ波で約55°Cまで短時間加熱し、4本の清浄なナイロン繊維糸を高温溶液に4時間浸漬した。繊維の浸漬部は、暗藍色になった。繊維を十分に洗浄し、乾燥させた。それらの繊維は、ZOIアッセイにおいて、抗菌性を有することがわかった。実施例A27:銀処理ポリスルホンTween20溶液2mL、16.7g/L、サッカリン酸ナトリウム2mL、0.125Mおよび硝酸銀2mL、0.1Mを掻き混ぜた。TEMED0.2mLを添加し、再び掻き混ぜた。溶液をマイクロ波で約70~75°Cまで短時間加熱し、55°Cまで冷却し、次いで7つの長さ6の中空ポリスルホン管直径0.5mm未満を高温溶液に4時間浸漬した。それらの管を水で洗浄し、管を水に浸漬した状態で遠心させて、内側から洗浄した。白色のポリスルホン管が黄色になり、ZOIアッセイにおいて、抗菌性を有することがわかった。実施例A28予測的:実施例B33のフマル酸塩をベースとした組成物および酢酸で処理することによって繊維に銀を付着させる方法数枚の木綿ガーゼBulkeeIIガーゼロールから2×2に切り出した片を実施例B33で作製した銀ナノ粒子組成物に数分間浸すことによって該組成物で処理した後に、脱液し、次いで希酢酸水100mLに対して氷酢酸5mlに数分間にわたって再度浸して、フマル酸塩で安定化された銀ナノ粒子を析出させる。紙で脱液し、55°Cのオーブンで0.5時間乾燥させた後に、淡黄色材料として銀を含むガーゼを得る。ガーゼは、抗菌性を有するものと想定される。実施例A29:PEBEX登録商標ナイロン管から作製されたカテーテルに対するアンモニアの影響銀ナノ粒子含浸カテーテル管PEBEX登録商標グレードのポリアミドポリマーの管から作製された長さ2、外径1mmおよび内径0.6mmの2つの管を試験管内の希アンモニア溶液水8mLに対して2mLの28アンモニアに浸して、銀ナノ粒子が分解しうるかどうかを調べた。16時間後も色の変化が認められず、表面に含浸された銀ナノ粒子に対する約7のアンモニアの影響がないことを示唆していた。実施例A30:銀処理PVC排水管Tween20溶液160mL、16.7g/L、サッカリン酸ナトリウム160mL、0.125Mおよび硝酸銀160mL、0.1Mを順次混合し、一緒に15分間撹拌して調製した銀ナノ粒子に、1/4の外径を有する長さ数フィートのポリ塩化ビニルPVCを浸した。TEMED16mLを添加し、撹拌した。溶液をマイクロ波で約70~75°Cに加熱し、55°Cまで冷却した。管を取り出し、脱イオン水で急冷し、水を流して洗浄し、空気乾燥させた。処理前は無色だった管が黄色になり、色は均一であった。細菌攻撃試験において、抗菌性を有することがわかった。実施例A31:銀処理PEBEX登録商標グレードのナイロン管カテーテル-条件とppm本実施例は、PEBEX登録商標タイプのナイロングレード製の小径ナイロン管に付着する銀の量に対する時間、硝酸銀の開始濃度、および温度の影響を調べるために行われた試験について記載する。管は、カテーテルに使用されたタイプの材料をシミュレートする。管は、外径が約1mm、内径が0.6mmで、長さが27であった。Tween20溶液160mL、16.7g/Lと、サッカリン酸ナトリウム160mL、0.125Mと、硝酸銀160mL、0.1Mを順次混合し、15分間にわたって一緒に撹拌した。TEMED16mLを添加し、撹拌した。溶液をマイクロ波で約70~75°Cに加熱し、40~45°Cまで冷却した。1ダース程度のカテーテルをパイレックス登録商標皿に配置し、浮くのを防ぐために重りをつけた。冷却された銀ナノ粒子溶液を皿内のカテーテルに注ぎ、1つのカテーテルを所定の時点で取り出し、十分に洗浄し、空気乾燥させた。ナイロン管は、経時的に濃くなる黄色を呈した。AASにより管試料を分析して、銀含有量を調べた。溶液をカテーテルに注ぐ前に、溶液を55~60°Cまで冷却することによって、その温度で試験を繰り返した。2つの温度における処理時間の関数としてのカテーテルの銀含有量3つの部分、すなわち上部、中部および底部の平均が表10にまとめられている。実施例A32:ナイロン管材料への装填量に対する銀濃度の影響濃度の影響を調べるために、処理溶液を調製する上での硝酸銀の出発濃度を変化させた。この実験では、AASアッセイ技術の代わりに、放射活性銀を採用し、カウントを利用して、銀濃度を求めた。手短に述べると、Tween20溶液13.3mL、16.7g/Lと、サッカリン酸ナトリウム1.3mL、0.125Mおよび1.3mL110mAg硝酸銀濃度が異なると、水24mLを順次混合し、15分間一緒に撹拌した。TEMED0.13mLを添加し、撹拌した。溶液をマイクロ波で約70~75°Cに加熱し、52°Cまで冷却した。その溶液に、長さ2cmの管材料を33個添加し、短時間遠心させて、気泡を除去し、52°Cで16時間培養した。カテーテルを十分に洗浄し、空気乾燥させた。実測カウントおよび特異的活性から、管に付着した銀の量を測定した。その結果を表11に示す。実施例A33:銀処理ナイロン管-硝酸の影響銀装填量が約920ppmのPEBEX製のカテーテルナイロン管外径1mmを実施例A31の手順に従って調製した。長さ1のコハク色カテーテルを0.5mLの工業用硝酸および4.5mLの水から調製された5mlの希硝酸に一晩浸漬した。カテーテルを脱イオン水で二回洗浄し、次いでイソプロパノールで洗浄し、窒素ガスを吹き付けることによって乾燥させた。酸処理後に、カテーテルを漂白して薄い黄色とした。AASによる銀分析は、装填量が350ppmであることを示し、本来の装填量からの減少が約62であることを示していた。本実施例は、実際の装填量が提案された目標を超える場合に、硝酸で処理することによって、銀ナノ粒子含浸品の銀装填量を変化させる方法を提供する。試験中に、硝酸蒸気との接触による基体の脱色銀の減少も認められた。この結果は、硝酸蒸気、または同様の特性を有する他の酸の蒸気に銀ナノ粒子を接触させることによって、銀ナノ粒子担持表面をパターン化する方法を提供するものである。実施例A34:銀処理ナイロン管-H2O2の影響実施例A32の生成実験後に110mAgを付着させたナイロン管試料は、管表面からコハク色を除去するH2O2の効果を調べるためのものであった。試料管をH2O2に浸す直前に、放射活性を測定することによって銀装填量ppmを求めた。次いで、個別の管の試料を2mLの30H2O2溶液に室温で24時間浸した。酸素による気泡生成が管表面に認められ、しばしば管を浮かせていた。翌日には、すべての試料の色がコハク色から無色に変化した。試料の放射活性を再び測定し、特異的活性から、銀装填量を計算した。以下に示される結果表12は、過酸化物処理による銀の減少量が、24時間食塩水に浸している間の減少量と同等であることを示している。そのように、実質的に、コハク色の銀ナノ粒子を含む表面は、銀または抗菌活性を減少させることなく無色になる。実施例A35:抗菌性金属移植体Tween20界面活性剤溶液16.7g/L、サッカリン酸ナトリウム0.125Mおよび硝酸銀をそれぞれ10mLと、20mLの脱イオン水をビーカー中にて撹拌下で混合して、白色粒子を含む懸濁物を生成した。その懸濁物にTEMED1.5mLを添加し、短時間混合した。内容物を電子レンジで1分間加熱し、ガラスペトリ皿に配置された3つの金属移植体部品に高温溶液を注いだ。皿を覆い、70°Cに4時間加熱した。金属部品を溶液から取り出し、脱イオン水で数回洗浄し、水とともにビーカーに配置し、15分間超音波処理して、遊離粒子を除去した。次いで、金属部品を空気中で乾燥させた。表面が銀ナノ粒子で含浸された移植体は、シュードモナス菌に対する抗菌活性を3日間持続させていることを示した。対照的に、未処理の対照金属部品は、菌の成長が抑制されていないことを示した。実施例A36:抗菌性ポリウレタン発泡体Tween20溶液5.2g/L、サッカリン酸ナトリウム0.0125Mおよび硝酸銀0.01Mをそれぞれ25.5mLずつ混合した後にTEMED0.255mLを添加し、48°Cで16時間加熱することによって抗菌銀ナノ粒子組成物を調製した。発泡体の調製に冷却した溶液を使用した。LindellManufacturingミシガン州から入手した1平方インチのSupersoftS00-T発泡体、およびRynelCorporationメイン州から入手したMedicalグレード型式562-6を銀ナノ粒子組成物に浸し、軽く脱液し、45°Cのオーブンで0.5時間乾燥させた。それらの発泡体は、ZOIアッセイにおいて、黄色ブドウ球菌および緑膿菌に対する抗菌性を有することがわかった。実施例A37:抗菌性シリコーンカテーテルステム-異なる滅菌プロセスの影響イソプロピルアルコールで洗浄された数本のシリコーンカテーテルステム14FrDeganiaSiliconeLtd.イスラエルをTHFに15~30分間浸した。それとは別に、同量のTween2050g/Lとサッカリン酸ナトリウム0.125Mと硝酸銀0.1Mを混合し、次いでTEMED個々の原液量の10分の1を添加することによって抗菌ナノ粒子組成物を調製した。得られた混合物を、溶液が黄色になるまで、電子レンジで30から45秒間の短時間加熱した。溶液を室温まで冷却し、次いでTHFで膨張したカテーテルを銀ナノ粒子溶液に一晩漬けて、粒子をシリコーンカテーテル表面に付着させた。ステムを水で十分に洗浄し、空気中で乾燥させた。銀含浸後に、色が黄褐色から灰褐色に変化した。その後、銀ナノ粒子が付着した数本のステムをそれぞれ122°Cで15分間の蒸気滅菌、電子ビーム法約30kGyおよび商業的標準ETO法により滅菌した。銀を有する滅菌済カテーテルステムは、接種用量が約5e3cfu/mL以下の緑膿菌株の7細菌攻撃24時間に対して100の殺菌率で等しく抗菌性を有することがわかった。試験されたいずれの滅菌法もカテーテルの抗菌特性に対する悪影響はなかった。抗菌銀組成物の実施例B1~B34実施例B1:親水性架橋ポリマーカップ中の脱イオン水13.3mlに撹拌下でアクリルアミド1.482g、ビスアクリルアミド0.018gおよびグリセロール1.5gを添加した。その混合物に硝酸銀1ml、0.1Mおよびサッカリン酸ナトリウム1ml、0.125Mを添加した。サッカリン酸銀が沈殿すると、得られた液体が乳白色になった。銀塩含有塊体に過硫酸アンモニウム1mlの水に0.05溶解を添加し、次いでTEMED1mlの水に対して0.113mlを添加した。TEMED添加後に、塊体は徐々に褐色に変化し始め、それを一晩放置して、赤褐色の脆性固体ポリマーを生成させた。実施例B2:銅改質親水性架橋ポリマー実施例B1の固体ポリマーの一部約0.1gおよび塩化第二銅溶液1ml、0.1Mを密栓バイアル瓶に入れ、数日間放置した。塩化第二銅溶液による水和、およびナノ粒子の塩化銀への変換により、ポリマーの褐色が青色に変化した。実施例B3:ヒドロゲルシート-方法2銀ナノ粒子含有ポリマー溶液を以下のようにして調製した。アクリルアミド0.5mgを脱イオン水5mlに溶解させた。その溶液に、混合下で、過硫酸アンモニウム16mgおよびTEMED0.02mlを添加して、ポリアクリルアミドPAAポリマー溶液を形成した。最初に5mlの水で希釈したPAA溶液において、サッカリン酸ナトリウム1ml、0.125Mおよび硝酸銀1ml、0.1Mを順次添加することによってサッカリン酸銀を沈殿させた。TEMED0.05mlをPAA溶液に添加することによって還元による銀ナノ粒子形成を開始させた溶液が赤褐色になることによって示される。必要に応じて、溶液を加温して、還元反応を開始させた。溶液を少なくとも1日間放置して、還元を完了させた。PAAに、上述のように調製した銀ナノ粒子溶液、アクリルアミド1.482g、ビスアクリルアミド0.018gおよびグリセロール1.5gを撹拌下で添加した。それとは別に、高温約60°Cの脱イオン水10ml、イソプロパノールおよびグアーガム0.165gを添加して、溶液を形成し、それを室温まで冷却させた。グアーガムとPAA銀ナノ粒子モノマー溶液を混合した。その混合物に過酸化水素溶液2ml、10を添加して、溶液を本来の赤褐色から淡色に変化させた。開始剤である過硫酸アンモニウム0.05gを添加してすぐに、銀ナノ粒子を含むモノマー溶液が赤褐色のゲルを形成した。ゲルをペトリ皿に移し、一晩放置して乾燥させた。実施例B4:タルク粉末銀ナノ粒子含有組成物を以下のようにして調製した。界面活性剤Tween200.05gを水2.5mlに溶解させた、その界面活性剤溶液にサッカリン酸ナトリウム0.25ml、0.125M、硝酸銀0.25ml、0.1MおよびTEMED0.1mlを順次添加した。その混合物を電子レンジで短時間加熱して、銀塩の還元を開始させ、次いで室温まで冷却した。それとは別に、タルク粉末0.5gとIPA1mlと水4mlをカップ中で混合して、均一の懸濁物を得た。懸濁物に、上記のように調製した銀ナノ粒子組成物を0.5ml添加し、ボルテックスミキサで混合した。クリーム色の固体を遠心分離によって回収し、45°Cのオーブンで数時間乾燥させた。実施例B5:水性銀ナノ粒子含有組成物サッカリン酸ナトリウム0.25ml、0.125Mおよび硝酸銀0.25ml、0.1Mを試験管内の水1mlに添加した。Tween20界面活性剤0.05gを得られた懸濁物に添加し、次いでTEMED0.05mlを添加し、還元反応を開始させた。数分間以内に黄色を呈し、それが一晩で濃くなった。水による希釈溶液1:5に希釈の吸光度は、400nm~550nm範囲で測定された。最大ODは約415nmに観察された。実施例B6:水性銀ナノ粒子含有組成物サッカリン酸ナトリウム、硝酸銀およびTEMEDの量を2倍にしたことを除いては、実施例8とまったく同様にして銀ナノ粒子を含む組成物を調製した。得られた溶液は、約415nmでOD最大値を示した。実施例B7:水性銀ナノ粒子含有原液カップ中で、Tween200.5gを水10mlに溶解させた。このサッカリン酸ナトリウム10ml、0.125mに硝酸銀10ml、0.1MおよびTEMED1mlを順次添加した。液体混合物をMEDIUM設定の電子レンジQuasarのインスタマチッククッキングブランドで短時間30秒間加熱した。混合物は、銀ナノ粒子の形成により、加熱後に黄色になった。実施例B8:ポリマー安定化銀ナノ粒子組成物アクリルアミド2.96gを25mlの水に溶解させた。その溶液に過硫酸アンモニウム0.1gおよびTEMED0.125mlを添加し、混合して、重合を開始させた。10分後に、サッカリン酸ナトリウム1.25ml、1Mおよび硝酸銀1ml、1Mを粘性ポリマー溶液に添加した。数分間以内に溶液色が橙赤色に変化した。溶液を必要に応じて電子レンジで30秒間加温して、還元反応を加速させた。OD値は、440nmの波長でピークを示した。実施例B9:潤滑ゼリー銀ナノ粒子を含む潤滑ゼリーBARDInc.ジョージア州Covington所在を以下のようにして調製した。最初に、ナノ粒子溶液を調製し、次いでゼリーと混合した。CMCナトリウム塩0.05g、高粘度グレード、Sigmaを水10mLに溶解させた。そのCMC溶液1mlにサッカリン酸ナトリウム1ml、0.125m、硝酸銀1ml、0.1MおよびTEMED0.1mlを順次添加した。溶液は黄色になり、弱い緑色の蛍光を呈した。カップ中の潤滑ゼリー8gに、上記のように作製したCMC-AgNP溶液0.2mlを添加し、ガラス棒で均一になるまで混合した。銀ナノ粒子を含むゼリーは薄い橙色を呈した。実施例B10アルギン酸ビーズPAA銀ナノ粒子溶液を実施例B3の方法に従って調製した。その溶液をアルギン酸ナトリウム溶液1g/水50mlに添加した。得られた溶液を、撹拌した2塩化カルシウム溶液400mlに滴下して、銀ナノ粒子が埋め込まれたアルギン酸ビーズを形成した。ビーズを濾取し、脱イオン水で一回洗浄し、濡れた状態で保存した。ビーズは、わずかな緑色蛍光を有する黄色を呈した。実施例B11:爪研磨組成物爪研磨用途に使用されるポリマーであるAvalure1201mlを、実施例A19に類似した調製物の銀ナノ粒子溶液1ml残留物と混合し、清浄なガラススライドに展開し、45°Cで乾燥させた。ガラス上の乾燥膜は、2カ月を超えても最初の黄色から色が変化せず、拡散メカニズムによる乾燥フィルムに銀ナノ粒子の凝集体が存在しないことを示していた。実施例B12:アセスルファムカリウムによる銀ナノ粒子組成物Tween200.3ml、65g/Lと、アセスルファムカリウム溶液1ml、0.125Mと、TEMED0.3mLを混合し、最後に硝酸銀溶液0.75mL、0.1Mを添加し、各成分を添加した後に掻き混ぜることによって、銀ナノ粒子を含む組成物をドラムバイアル瓶に調製した。得られた混合物を電子レンジで10秒間加熱し、冷却し、400から500nmでODを測定した。波長最大値は415nmであった。実施例B13:バルビツール酸による銀ナノ粒子を含む組成物の調製バルビツール酸0.368gを秤量し、10mLの脱イオン水に添加した。炭酸ナトリウム0.105gを水に添加して、溶液が透明になるように酸をそのナトリウム塩に変換させた。硝酸銀1mL、1M溶液を添加して、バルビツール酸塩を微細懸濁物として析出させた。1mLの銀塩懸濁物に0.3mLのTween2065g/Lおよび0.3mLのTEMEDを添加し、その混合物を電子レンジで10秒間加熱した。銀ナノ粒子の形成を示す赤橙色が観察された。波長最大値を415nmで測定した。実施例B14:サッカリン酸ナトリウムによる銀ナノ粒子組成物Tween201gを20mLの脱イオン水に混入し、次いでサッカリン酸ナトリウム溶液20ml、0.125mL、硝酸銀溶液20mL、0.1M、最後にTEMED2.0mLを添加することによって、銀ナノ粒子を含む組成物を調製した。得られた混合物をホットプレートにて撹拌下60~70°Cで15分間加熱した。45°C付近で、色が黄色に変化し、継続的に濃くなっていった。ビーカーの底に白色沈殿がいくらか見られた。400から500nmに対して測定されたOD対lの曲線は、同様に作製され、マイクロ波処理された溶液と類似していた。波長最大値は、415nmであった。加熱方式によってOD曲線が変わることはなかった。実施例B15:オレイン酸ナトリウムによる非水性銀ナノ粒子組成物Tween200.3mL、65g/Lとオレイン酸ナトリウム1mL、0.125MとTEMED0.3mLを混合し、最後に硝酸銀溶液0.75mL、0.1Mを添加し、溶液が黄色になるまで電子レンジで短時間加熱することによって、銀ナノ粒子を含む水性組成物を試験管の中で調製した。OD最大値は415nmに観察された。その水性組成物にトルエン2から3mLを添加し、掻き混ぜて、内容物を均質にし、それを2~3週間静置したところ、すべてのトルエンが蒸発した。試験管の中の水性組成物にクロロホルム3mLを添加し、振り混ぜて、銀ナノ粒子を非水性クロロホルム層に抽出した。クロロホルム層は、多量の銀ナノ粒子を得るとコハク褐色になった。希釈後のクロロホルムのODを300から550nmに対して測定した。最大値は420nmに見られ、曲線の形状は、水性組成物の曲線と同じであった図1参照。まだ銀ナノ粒子が豊富な水性液体をクロロホルム3mLの第2の部分で再抽出して、より多くの銀ナノ粒子を回収した。サテン様仕上げを有するポリプロピレンの1×1の織物を第2のクロロホルム層に浸漬し、迅速に取り出し、空気中に数分間放置して乾燥させた。織物の色は、白色から薄い黄/橙色に変化した。黄色ブドウ球菌に対するZOIアッセイにおいて、抗菌性を有することがわかった。実施例B16:ヒダントインによるB16銀ナノ粒子組成物銀ナノ粒子を含む組成物を以下のようにしてヒダントインから調製した。米国特許出願第2003/0186955号の実施例2に開示されている方法に従ってヒダントイン酸銀を最初に調製した。次に、ヒダントイン酸銀0.05gと脱イオン水6.7mLとTween20溶液3mL、16.7g/Lを試験管にて混合し、TEMED0.3mLを添加し、内容物を掻き混ぜ、電子レンジで30秒間加熱して、黄褐色混合物を生成させた。420nmに混合物のOD最大値が存在することにより、銀ナノ粒子の存在が確認された。実施例B17:非水性銀ナノ粒子組成物銀ナノ粒子を含む非水性組成物を以下のようにして調製した。Tween20に代えて、オレイン酸ナトリウム3.3mL、4g/Lを安定剤として使用した。それを試験管中でサッカリン酸ナトリウム0.3mL、0.125Mと混合した。この混合物に、硝酸銀0.3mL、0.1Mを添加し、次いで水6mLを添加した。最後に、TEMED0.17mLを添加した。得られた混合物を20秒間マイクロ波処理して、それを加温し、ナノ粒子形成を開始させた。ごく薄い色が観察された。ビーカーに仕込まれた内容物をホットプレートで加熱して、水をすべて蒸発させた。ほとんどの水を蒸発させた後に、ビーカーを冷却し、25mLのクロロホルムを添加して、銀ナノ粒子を抽出した。クロロホルムは黄色を呈し、銀ナノ粒子の存在を示していた。OD最大値は、約430nmの波長に観察された。実施例B18:非水性銀ナノ粒子組成物銀ナノ粒子を含む非水性組成物を以下のようにして調製した。最初に、銀ナノ粒子を含む水性組成物を実施例B7と同様の割合で作製し、蒸発させて、粘性褐色塊体とした。この塊体にクロロホルム2~3mLを添加して、銀ナノ粒子を抽出した。すぐにクロロホルム層が黄褐色になった。OD最大値は415nmで、形状においては、OD対波長曲線は、実施例B15と類似していた。得られたクロロホルム層の数滴をガラススライドに展開した。乾燥すると、膜は光沢を与え、ターコイズ色を呈した。実施例B19:CMCを安定化剤とする水性銀ナノ粒子組成物0.05gのポリマーを水10mLに溶解させることによって、CMCナトリウム塩を調製した。試験管内で、上記CMC溶液1mLとサッカリン酸ナトリウム1mL、0.125Mと硝酸銀1mL、0.1Mを混合した。最後に、TEMED0.1mlを添加し、混合物を掻き混ぜた。ナノ粒子の形成を示す溶液の黄色変化が数分間以内に観察された。溶液の色が経時的に濃くなっていった。溶液は、また、緑色蛍光を呈していた。OD最大値は、438nmに観察された。実施例B20:CMCを安定化剤とする水性銀ナノ粒子組成物上記の実施例B19において、サッカリン酸ナトリウムの代わりにアセスルファムカリウム塩溶液を使用し、調製を繰り返した。ここでも、溶液中の銀ナノ粒子による黄褐色が観察された。ODは記録しなかった。サッカリン酸ナトリウムの代わりにアセスルファムカリウムを使用して調製を繰り返した。得られた溶液は、この場合も、ナノ粒子の存在を示す黄褐色を呈した。実施例B21:アルギン酸プロピレングリコールを安定化剤とする水性銀ナノ粒子組成物上記の実施例B19において、CMCナトリウム塩の代わりにアルギン酸プロピレングリコールを使用し、調製を繰り返した。OD最大値は440nmであった。溶液は、また、緑色蛍光を呈したが、実施例B19より強度が低かった。実施例B22:様々な界面活性剤を安定化剤として用いた水性銀ナノ粒子組成物Tween20、Tween80およびステアリン酸ポリオキシエチレンを使用して、約65g/Lの濃度で界面活性剤原液を作製した。銀ナノ粒子を含む溶液を調製するために、所定の界面活性剤溶液0.3mLと、アセスルファムカリウム塩溶液1mL、0.125Mと、硝酸銀溶液0.75mL、0.1Mを混合し、TEMED0.3mLを添加した。溶液を、黄色になるまで電子レンジで短時間加熱した。OD対波長データを界面活性剤毎に記録した図18。最大値に小さな差が見られたが、すべて415~425nm範囲におさまっており、ナノ粒子径が一定していることを示していた。実施例B23:トリエタノールアミンを使用して調製された銀ナノ粒子組成物硝酸銀溶液とサッカリン酸ナトリウム溶液の等モル混合物からサッカリン酸銀粉末を調製した。サッカリン酸銀粉末30~35mgをTween20溶液1ml、16.7g/Lに添加し、次いで水4mLを添加した。この混合物にトリエタノールアミン0.225gを添加し、内容物が黄色に変わるまでマイクロ波で短時間加熱した。上記組成物を使用して、抗菌特性を有する様々な物品を調製した。55°Cで2時間浸漬し、洗浄することによってナイロン繊維を作製した。上記組成物に1分間浸漬し、次いで脱液し、エタノール10mLに5分間浸し、再度脱液し、55°Cで15分間乾燥させることによって、木綿ガーゼおよびサテン布2×2を調製した。実施例B24:ポリビニルアルコールPVAを使用して調製された銀ナノ粒子組成物PVA溶液を脱イオン水で調製した0.02~00.03g/10mL。PVA溶液1mL、サッカリン酸ナトリウム1mL、0.125Mおよび硝酸銀1ml、0.1Mを一緒に掻き混ぜた。TEMED0.1mlを添加し、再び掻き混ぜた。内容物を電子レンジで短時間加熱した。溶液は灰褐色になったが、溶液のOD最大値は455nmであった。実施例B25:ポリアクリルアミドPAAを安定剤として用いた銀ナノ粒子組成物実施例B24と同じ試験を行ったが、PVAの代わりに、ポリアクリルアミドを使用した。PAAを濃縮物として作製し、0.005gの濃縮物を1mLの水に添加した。組成物のOD最大値は450nmであり、その色は褐色であった。実施例B26:ポリビニルピロリドンPVPを安定剤として用いた銀ナノ粒子組成物実施例B24において、PVPの代わりにPVP溶液0.25g/水10mLを使用して、試験を繰り返した。得られた組成物は、加熱後に黄色ではなく緑色になった。OD最大値は、435nmに見られ、スペクトルはTween20を使用した場合ほどシャープではなく、粒子分布が広いことを示していた。実施例B27:ソルビン酸カリウムを安定剤として用いた銀ナノ粒子組成物ソルビン酸カリウムの溶液0.1Mを調製した。このソルビン酸塩溶液1mLにTween201mL、16.7g/Lを混合し、硝酸銀1mL、0.1Mを一緒に掻き混ぜた、TEMED0.005mLをさらに添加し、再び掻き混ぜた。試験管の内容物を短時間加熱すると、溶液の色が橙黄色に変化した。組成物のOD最大値は、410nmで、サッカリン酸塩をベースとした組成物の値より幾分小さかった。本実施例は、二重結合含有分子ソルビン酸銀を銀源として使用できることを示している。実施例B28:オレイン酸ナトリウムw/oTween20を用いた銀ナノ粒子組成物オレイン酸ナトリウム4~5mgを試験管中で1mlの水に溶解させた。それにサッカリン酸ナトリウム1mL、0.105mおよび硝酸銀1mL、0.1Mを添加して、塊状の白色沈殿を与えた。試験管にTEMED0.2mLを添加し、短時間マイクロ波処理して、内容物を加熱した。加熱すると、色が黄色に変化して、ナノ粒子が形成されていることを示していた。最大値のODは記録しなかった。実施例B29:銀-TEMED錯体を含む銀組成物Tween20溶液1mL、16.7g/Lと硝酸銀1mL、0.01Mを試験管にて混合した。次いで、TEMED0.1mLを添加して、マイクロ波で短時間加熱して、銀を管壁に金属膜として付着させた。紫色の金属膜で被覆されたガラス表面の領域は、湾曲した界面ではなく平坦な水/空気界面によって示されるように、水濡れ性が低下した。実施例B30:ソルビン酸塩を含む銀組成物:安定性に対するエタノールの影響水、および水66-エタノール33の混合物希釈率1:100で希釈することによって実施例B27の銀ナノ粒子組成物の溶液を調製した。新鮮な溶液、および5日後の水-エタノール系溶液の紫外可視スキャンを記録した。スペクトルの変化は観察されず、銀ナノ粒子のエタノールに対する耐性を示していた。実施例B31:銀ナノ粒子組成物の調製における還元剤としての異なるアミンの使用Tween20溶液1mL、16.7g/Lと、サッカリン酸ナトリウム1mL、0.125Mと、硝酸銀1mL、0.1Mを一緒に掻き混ぜた。異なるアミン0.1mLを添加し、再び掻き混ぜた。必要に応じて、内容物を電子レンジで短時間加熱した。溶液のOD最大値を記録した。以下のアミン、N,N,N’N’テトラメチルブチレンジアミン、エタノールアミン、シクロヘキシルアミン、ジプロピルアミン、トリエタノールアミンを試験した。これらのうち、ジプロピルアミンおよびトリエタノールアミンは、順調に黄色の溶液を与え、415nmに同じ溶液ODを有し、曲線のスペクトル形状が実質的に同じである銀ナノ粒子の存在を示していた。実施例B32:粉末形態のサッカリン酸銀を用いた銀組成物サッカリン酸銀粉末15~20mgをTween20溶液1mL、16.7g/Lに添加し、次いで水2mLを添加した。この混合物にトリエタノールアミン0.1gを添加し、内容物が黄色になるまでマイクロ波で短時間加熱した。溶液のOD最大値は420nmであり、紫外可視スペクトルは、サッカリン酸銀のインシチュでの形成によって作製された組成物と同じであった。上記の銀ナノ粒子組成物に55°Cで2時間浸漬し、洗浄することによってナイロン繊維を作製した。上記組成物に1分間浸漬し、次いで脱液し、エタノール10mLに5分間浸し、再度脱液し、55°Cで15分間乾燥させることによって、木綿ガーゼおよびサテン布2×2を調製した。それらの繊維は、抗菌活性を示した。実施例B33:フマル酸塩を含む銀組成物フマル酸ナトリウムを以下のようにして作製した。0.116gのフマル酸を試験管内の10mlの水に添加した。さらに、2モル当量の炭酸ナトリウムを添加して、フマル酸ナトリウムを形成した。フマル酸ナトリウムを単離せずに、1mlの上記フマル酸ナトリウム溶液と、Tween20溶液1mL、16.7g/Lと、硝酸銀1mL、0.1Mを順次混合し、次いでTEMED0.1mLを添加した。試験管内容物をマイクロ波で短時間加熱して、OD最大値が420nmの黄色溶液を生成させた。Tween20を使用しなければ、溶液は紫色であり、異なる粒径の銀ナノ粒子が形成しうることを示している。実施例B34:ゲルを含む銀ナノ粒子カップ中で、グリセロール5.0gを秤量し、カルボキシメチルセルロース0.5gを添加し、手で混合して、セルロース粒子にグリセロールを均一に塗布した。温脱イオン水40mLをカップに添加し、得られた塊体を混合して、滑らかなゲルを生成させた。実施例B23のトリエタノールアミン0.1gから作製された銀ナノ粒子組成物を添加し、均一になるまで混合して、黄色ゲルを生成させた。ゲル10gの一部に、クエン酸と水を1gずつ添加して、爪真菌症の治療に使用することが可能である抗菌性ゲルを与えた。"